(57)【要約】【課題】燃料流路の微細な欠損の発生を抑制し、機能障害防止して部材の僅かな溶出も抑えた燃料流路を提供することを課題とする。【解決手段】本発明に記載の燃料流路は、固定弁部品１と、固定弁部品１に対向して配置される可動弁部品５とを備え、固定弁部品１と、可動弁部品５はそれぞれ流路表面にコバルト層が形成され、コバルト層の表面がコバルト酸化物で被覆されている。【選択図】図１
2018100650.tif 000002
【特許請求の範囲】
【請求項１】
固定弁部品と、当該固定弁部品に対向して配置される可動弁部品とを備えた燃料流路において、
前記固定弁部品と、前記可動弁部品はそれぞれ流路表面にコバルト層が形成され、当該コバルト層の表面がコバルト酸化物で被覆されていることを特徴とする燃料流路。
【請求項２】
請求項１に記載の燃料流路において、
前記固定弁部品と前記可動弁部品はそれぞれコバルト合金で構成されることを特徴とする燃料流路。
【請求項３】
請求項２に記載の燃料流路において、
前記コバルト合金はＣｒを含有しており、当該Ｃｒの含有量は当該コバルト合金中３０ｍａｓｓ％以上であることを特徴とする燃料流路。
【請求項４】
請求項３に記載の燃料流路において、
前記コバルト合金はＣを含有しており、Ｃ／Ｃｒ比率が０．１１７以上０．１６７以下であることを特徴とする燃料流路。
【請求項５】
請求項４に記載の燃料流路において、
前記コバルト合金はＣを含有しており、Ｃ／Ｃｒ比率が０．１３２以上０．１４５以下であることを特徴とする燃料流路。
【請求項６】
請求項１乃至５のいずれかに記載の燃料流路において、
前記コバルト酸化物中にはＣｒ２Ｏ３が含有され、当該Ｃｒ２Ｏ３は３０ｍａｓｓ％以上であることを特徴とする燃料流路。
【請求項７】
請求項１乃至６のいずれかに記載の燃料流路を用いた自動車燃料用高圧ポンプ。
【請求項８】
請求項７のに記載の自動車燃料用高圧ポンプを用いた自動車。
【発明の詳細な説明】
【技術分野】
【０００１】
本発明は、燃料流路、特に燃料流路の材料に関し、主に自動車用燃料通路高圧部に関する。
【背景技術】
【０００２】
従来、自動車用燃料を輸送するシステムの材料は、燃料が高圧となり、耐摩耗性と耐食性が必要となる部位にはマルテンサイト系ステンレス鋼のような高強度、高硬度材料が用いられてきた。しかし、近年はバイオエタノールに代表されるアルコール系燃料を含むガソリンやアルコール１００％の燃料も世界的には使用が始まっており、燃料ポンプやインジェクタにおける燃料圧力も２０ＭＰａを超える装置が多くなっている。
【０００３】
また、高圧流体に対する弁の材料等は従来から数多く検討がなされている。特許文献１には、配管の弁材としてコバルト合金にセラミックスを混入させる材料について記載されており、弁のバルブとシート部表面にコバルト合金とセラミックスの混合物を表面に溶射した防食方法の記載がある。
【０００４】
また、特許文献２には、ディーゼルエンジンのピストン用インサート材料としてコバルト合金について記載されており、ディーゼル燃料が気化した際の高圧衝撃を抑制する方法の記載がある。
【先行技術文献】
【特許文献】
【０００５】
【特許文献１】特開２００５−１９４６０２号
【特許文献２】特開平３−２１５６４３号
【発明の概要】
【発明が解決しようとする課題】
【０００６】
特許文献１および特許文献２に記載の材料は、アルコール燃料液体における腐食性である、金属材料の溶出を制御することが出来ないという課題があった。すなわち、高圧アルコール燃料が衝突する流路において、耐食性と耐摩耗性を両立させる材料表面であることが必要となり、コストや資源保護の観点から不利となる。また、高圧燃料流路の形状は、微細な欠損でも機能障害を生じる場合があり、部材の僅かな溶出も抑える必要があるという課題があった。
【課題を解決するための手段】
【０００７】
上記課題を解決するために、例えば特許請求の範囲に記載の材料を採用する。本発明は上記課題を解決する手段を複数含んでいるが、その一例を挙げるならば、本発明に記載の燃料流路は、固定弁部品１と、固定弁部品１に対向して配置される可動弁部品５とを備え、固定弁部品１と、可動弁部品５はそれぞれ流路表面にコバルト層が形成され、コバルト層の表面がコバルト酸化物で被覆されている。
【発明の効果】
【０００８】
本発明では、コバルト合金における不動態皮膜形成により、アルコール燃料中における耐食性を有する表面を形成することにより、長寿命で高信頼性の燃料流路部材を提供する。
【０００９】
これにより、燃料ポンプやインジェクタにおける高圧部での流路は初期形状を維持することができ、長寿命化できるため、コストや資源保護の観点から有利となる。さらに、燃料ポンプの弁では高強度高耐食性と耐磨耗性の用件を満たすことによるバルブやシートの形状の小型化と自由度が増大する。なお、上記した以外の課題、構成及び効果は、以下の実施形態の説明により明らかにされる。
【図面の簡単な説明】
【００１０】
【図１】本発明の燃料流路材料を高圧燃料ポンプに適用した場合の弁部断面図である。
【図２】本発明の燃料流路材料を高圧燃料ポンプに適用した場合のポンプ弁座部におけるコバルト分布の断面図である。
【図３】本発明のコバルト合金の人工海水中での腐食速度の表である。
【図４】本発明の高圧燃料ポンプの構成図である。
【発明を実施するための形態】
【００１１】
まず、本発明におけるコバルト合金による自動車用アルコール燃料の流路部品は、高硬度でかつ高耐食性が得られることを目的としている。自動車用アルコール燃料の流路においては、アルコール燃料にキャビテーションが加圧後の減圧部で生じて、エロージョンを生じる現象や、アルコール燃料自体の腐食作用により腐食減肉が生ずることがある。ここでは、高圧燃料ポンプの流路の部品表面にコバルト合金を用いた場合を例に挙げて説明する。
【００１２】
ここで、高圧燃料ポンプのような流路の表層にコバルト合金を形成した部品の断面を弁が開いた際の燃料の流れとともに図１に示す。固定された弁部品（シート本体）１の右端部は可動弁部品（バルブ本体）５と接する場合があり、また、燃料はこの右端部付近において圧力変動を受けるため、右端部表面ではキャビテーションが発生し、キャビテーションが崩壊することでエロージョンが生ずる可能性がある。一方、可動弁部品においては、左端部の固定弁部品と対面する表面において、燃料の圧力変動が生じ、左端部表面ではキャビテーションが発生し、キャビテーションが崩壊することでエロージョンが生ずる可能性がある。また、アルコール燃料が上記両端部を通過する際に、アルコール中の成分による電気化学的作用による腐食反応が生じ、局部的に減肉するいわゆる孔食が生ずる可能性がある。そこで、上記シート端部３及びバルブ端部４に高硬度で高耐食性を有するコバルト合金層やコバルト合金流路を設けることにより、端部の形状を維持し、漏れ（リーク）等が生じない燃料流路を提供することができる。
【００１３】
図２は燃料流路材料の断面方向におけるコバルト合金表面層を設けた際のコバルト濃度の分布を示す一例である。深さ０μｍが流路の表面を示し、深さが増加するに従い材料内部でのコバルト濃度が示され、この例においては、コバルト合金が深さ１２μｍまで形成されていることが示されている。ここで、実際の最表面はＣｏＯで示されるコバルトの酸化物が形成されており、不動態皮膜としての作用を有して耐食性を付与することがわかっている。コバルト酸化物の厚さは２ｎｍから１０ｎｍであり、透過型電子顕微鏡等を用いた断面観察により確認することができる。酸化コバルトの結晶はペリクレース（岩塩）構造で、格子定数は４．２６１５Åである。強酸には可溶だが、水には溶けず、アルコール中でも溶解しない。本発明を実施するための第１の構成では、図１に示すような流路表面にコバルト層を形成し、その最表面を酸化コバルトの不動態で覆っている。このような構造にすることによって、シート端部３やバルブ端部４の形状を維持し、漏れ（リーク）等が生じない燃料流路を提供することができる。
【００１４】
本発明を実施するための第２の構成では、燃料流路部品の材料がコバルト合金からなり、第１の構成と同様にその最表面を酸化コバルトの不動態で覆っている。すなわち、図１に示す固定（シート本体）及び可動の弁部品（バルブ本体）がコバルト合金で構成されているものである。
【００１５】
本発明を実施するための第３の構成では、第１の構成と第２の構成で用いられるコバルト合金の成分について調整し、耐食性を有する範囲を求めている。表１に成分範囲を検討するためにＣ、Ｃｒ、Ｗ、Ｆｅの組成を調整した３種のコバルト合金の化学成分と従来から用いられているマルテンサイト系ステンレス鋼ＳＵＳ４４０Ｃの化学成分を示す。
【００１６】
【表１】
2018100650.tif 000003
【００１７】
コバルト合金においては、各成分の役割は以下のようになる。まずＣは、硬度を高めるために必要な主要成分であり、添加量によっては粗大な粒界炭化物を析出し耐食性を劣化させる場合がある。Ｃｒは耐食性を得るための成分であり、コバルト酸化物と複合したクロム酸化物により、より強固な不動態皮膜が形成され、耐食性が向上する。Ｗは耐摩耗性を向上させ、高温における軟化抵抗が大きく、硬い炭化物を形成する。ＳＵＳ４４０Ｃと異なり、コバルト合金ではＣを多く固溶できるため、４ｍａｓｓ％以上として硬度を増加させ、Ｃｒ炭化物が析出してもＣｒが合金成分として残るようにＣｒ３０ｍａｓｓ％以上とすることが必要である。さらに、耐食性を付与するためには、Ｃｒ炭化物を生成してもＣｒが炭化せずに残存するようにＣとＣｒの比率を設定することが重要である。
【００１８】
本発明で効果が得られる任意のＣとＣｒの比率を求めるための方法の一例を以下に記す。アルコール燃料中の腐食は微量であり、人工海水中ではアルコール中での腐食の序列がそのまま拡大表示されることから、人工海水中における金属の電位と電流密度（腐食速度）をアノード分極測定により求め、耐食性を評価できる。
【００１９】
アノード分極曲線は電解質と金属の界面での電気化学反応に起因する。電気化学反応が腐食を意味することから、分極曲線もそれぞれの合金金属の耐食性に依存する。すなわち、ＣとＣｒ成分量を制御パラメータとして、他の影響を考慮しながら最適な合金組成を設計することができる。
【００２０】
分極曲線の測定には人工海水（八洲薬品製アクアマリン）を使用した。溶存酸素は大気飽和、流速は０ｍ／ｓ、ｐＨは８．２に調整した。電気伝導度は５Ｓ／ｍとした。
【００２１】
図３に３種のコバルト合金のアノード分極測定結果を示す。電流密度が最も０に近い値を示す電位は自然電位と呼ばれ、溶液中に自然浸漬した際の合金が示す電位である。この自然電位付近の電流密度が腐食速度を示す。図３中の表に各合金の電流密度すなわち腐食速度を示す。本発明のコバルト合金では、合金Ａが最も高耐食性を示し、ついで合金Ｃが耐食性を有し、合金Ｂは耐食性が劣ることがわかる。また、電流密度が１００μＡ／ｃｍ２を示す電位は一般に孔食電位と呼ばれ、電流増加が低減された不動態域を超えた電位であり、孔食が進展するアノード電位を示す。腐食電位と孔食電位間の電位差が大きいほど耐食性を示すので、腐食電位と孔食電位の差分は耐食性指標のひとつになる。表２にＳＵＳ４４０Ｃ及びコバルト合金３種の自然電位、孔食電位および自然電位と孔食電位の差を示す。
【００２２】
【表２】
2018100650.tif 000004
【００２３】
ＳＵＳ４４０Ｃと比較していずれのコバルト合金も電位差が大きく耐食性を示すが、合金Ａが最も高耐食性を示し、ついで合金Ｃ、最も劣るのが合金Ｂとなる。この結果は図３に示したアノード分極測定で見られた腐食速度の順位と同様である。
【００２４】
表３はコバルト合金３種のＣ／Ｃｒ比率を示す。Ｃｒを３０ｍａｓｓ％以上含有するコバルト合金においては、Ｃ／Ｃｒ比率は０.１４５以下でより高耐食性を示すことがわかる。
【００２５】
【表３】
2018100650.tif 000005
【００２６】
さらに、硬度を高くするためには、コバルト合金の場合４％以上のＣを含有することが望ましい。このことから、最も好ましいのは当該コバルト合金においては、Ｃ／Ｃｒ比率は０.１３２以上０.１４５以下であることが必要であることがわかった。
【００２７】
本発明の実施例を以下に説明する。図４は本発明の高圧燃料ポンプの構成図である。これらの部品は高圧ポンプのポンプハウジングに一体に組み込まれている。燃料は圧力脈動低減機構９、吸入通路１０ｂ、１０ｃを介して容量可変機構を構成する電磁吸入弁機構３０の吸入ポート３０ａに至る。
【００２８】
電磁吸入弁機構３０は電磁コイル３０ｂを備え、この電磁コイル３０ｂが通電されている状態では電磁プランジャ３０ｃが図１の右方に移動した状態で、ばね３３が圧縮された状態が維持される。
【００２９】
このとき電磁プランジャ３０ｃの先端に取付けられた吸入弁３１が高圧ポンプの加圧室１１につながる吸入口３２を開く。
【００３０】
電磁コイル３０ｂが通電されていない状態で、かつ吸入通路１０ｃ（吸入ポート３０ａ）と加圧室１１との間の流体差圧が無い時は、このばね３３の付勢力により、吸入弁３１は閉弁方向に付勢され吸入口３２は閉じられた状態となっている。この吸入弁３１と吸収口３２は最表面をクロム酸化物を含むコバルト酸化物に覆われたコバルト合金で構成される。吸入弁３１には燃料の流体差圧による開弁力(吸入弁３１を図１の右方に変位させる力)が発生する。
【００３１】
この流体差圧による開弁力により、吸入弁３１は、ばね３３の付勢力に打ち勝って開弁し、吸入口３２を開くように設定されている。
【００３２】
この状態にて、制御信号が電磁吸入弁３０に印加されると電磁吸入弁３０の電磁コイル３０ｂには電流が流れ、それにより発生する磁気付勢力により電磁プランジャ３０ｃが図１の右方に移動し、ばね３３が圧縮された状態が維持される。その結果、吸入弁３１が吸入口３２を開いた状態が維持される。
【００３３】
加圧室１１の容積は、プランジャ２の圧縮運動に伴い減少するが、この状態では、一度加圧室１１に吸入された燃料が、再び開弁状態の吸入弁３１を通して吸入通路１０ｃへと戻されるので、加圧室の圧力が上昇することは無い。この行程を戻し行程と称す。
【００３４】
この状態で、制御信号を解除して、電磁コイル３０ｂへの通電を断つと、電磁プランジャ３０ｃに働いている磁気付勢力は一定の時間後(磁気的、機械的遅れ時間後)に消去される。吸入弁３１にはばね３３による付勢力が働いているので、電磁プランジャ３０ｃに作用する電磁力が消滅すると吸入弁３１はばね３３による付勢力で吸入口３２を閉じる。吸入口３２が閉じるとこのときから加圧室１１の燃料圧力はプランジャ２の上昇運動と共に上昇する。そして、燃料吐出口１２の圧力以上になると、吐出弁ユニット８を介して加圧室１１に残っている燃料の高圧吐出が行われ、コモンレールへと供給される。この行程を吐出行程と称す。
【００３５】
そして、電磁吸入弁３０の電磁コイル３０ｃへの通電を解除するタイミングを制御することで、吐出される高圧燃料の量を制御することができる。電磁コイルへ３０ｃへの通電を解除するタイミングを早くすれば、圧縮行程中、戻し行程の割合が小さく吐出行程の割合が大きい。
【００３６】
すなわち、吸入通路１０ｃ（吸入ポート３０ａ）に戻される燃料が少なく、高圧吐出される燃料は多くなる。一方、入力電圧を解除するタイミングを遅くすれば、圧縮行程中の、戻し行程の割合が大きく、吐出行程の割合が小さい。
【００３７】
すなわち、吸入通路１０ｃに戻される燃料が多く、高圧吐出される燃料は少なくなる。電磁コイル３０ｃへの通電を解除するタイミングは、ＥＣＵからの指令によって制御される。
【００３８】
以上のように構成することで、電磁コイル３０ｃへの通電を解除するタイミングを制御することで、高圧吐出される燃料の量を内燃機関が必要とする量に制御することが出来る。
【００３９】
かくして、燃料吸入口１０ａに導かれた燃料はポンプ本体１の加圧室１１にてプランジャ２の往復動によって必要な量が高圧に加圧され、燃料吐出口１２からコモンレールに圧送される。
【００４０】
コモンレールには、インジェクタ、圧力センサが装着されている。インジェクタは、内燃機関の気筒数に合わせて装着されており、エンジンコントロールユニット（ＥＣＵ）の制御信号にしたがって開閉弁して、燃料をシリンダ内に噴射する。  ポンプハウジングには中心に加圧室１１が形成されており、この加圧室１１の内周壁から吐出口１２の間に吐出弁機構８装着用の凹所が形成されている。さらに加圧室１１に燃料を供給するための電磁吸入弁機構３０を取付けるための孔が吐出弁機構８装着用の凹所と同一軸線上で、ポンプハウジングの外側壁に設けられている。
【００４１】
加圧室１１としての凸部の中心軸線に対して、吐出弁機構８装着用の凹所と電磁吸入弁機構３０を取付けるための孔の軸線は交わる方向に形成されており、加圧室１１から吐出通路に燃料を吐出するための吐出弁機構８が設けられている。  また、プランジャの往復運動をガイドするシリンダが加圧室に臨むようにして取り付けられている。 
シリンダは加圧室１１内で進退運動するプランジャをその進退運動方向に沿って摺動可能に保持する。
【００４２】
吐出口（吐出側配管接続部）１２はポンプハウジングに形成されており、出口１２に至る燃料通路の途中に、燃料を加圧する加圧室１１が形成されている。加圧室１１の入り口には電磁吸入弁機構３０が設けられている。吸入弁３１は電磁吸入弁機構３０内に設けられた吸入弁ばね３３によって吸入口を閉じる方向に付勢力がかけられている。これにより電磁吸入弁機構３０は燃料の流通方向を制限する逆止弁となる。これは前述したとおりである。コバルト合金層あるいはコバルト合金は上記吐出吸入弁３１、吸入口３２、シート部材８ａ、吐出弁８ｂ、リリーフ弁シートＢ２０１、リリーフ弁Ｂ２０２のいずれかあるいはすべてに適用するのが望ましい。
【００４３】
また、表４は表１と表３に関連してコバルト合金の組成とＣ／Ｃｒ比を調整した合金の耐食性を評価し効果を得られた構成を示す判定結果表である。
【００４４】
【表４】
2018100650.tif 000006
【００４５】
二重丸は特に効果があるもの、丸は効果があるもの、バツは効果がないものである。Ｃｏの不動態皮膜はＣｒが３０ｍａｓｓ％以上の合金においてはＣｏＯとＣｒ２Ｏ３の複合皮膜であり、耐食性を有する皮膜では、Ｃｒ２Ｏ３が３０ｍａｓｓ％以上である。当該表４より、耐食に対して効果があるものはＣ／Ｃｒが０．１１７以上０．１６７以下で、より効果が高いものはＣ／Ｃｒが０．１３２以上、０．１４５以下であることが分かる。
以上、本発明について簡単にまとめる。本発明に記載の燃料流路は、固定弁部品１と、固定弁部品１に対向して配置される可動弁部品５とを備え、固定弁部品１と、可動弁部品５はそれぞれ流路表面にコバルト層が形成され、コバルト層の表面がコバルト酸化物で被覆されている。このような構成にすることによって、端部の腐食が防止され、端部形状を維持することが可能となり、漏れ（リーク）等が生じない燃料流路を提供することができる。
【００４６】
また、本発明に記載の燃料流路は固定弁部品１と可動弁部品５がそれぞれコバルト合金で構成される。このような構成にすることによって、固定弁部品１及び可動弁部品５に高硬度で高耐食性を付与することが可能となり、漏れ（リーク）等が生じない燃料流路を提供することができる。
【００４７】
また、本発明に記載の燃料流路は、コバルト合金がＣｒを含有しており、Ｃｒの含有量がコバルト合金中３０ｍａｓｓ％以上である。このような構成にすることによって、コバルト酸化物と複合したクロム酸化物により、より強固な不動態皮膜が形成され、燃料流路の耐食性を向上させることができる。
【００４８】
また、本発明に記載の燃料流路において、コバルト合金はＣを含有しており、Ｃ／Ｃｒ比率が０．１１７以上０．１６７以下である。このような構成にすることによって、燃料流路に対して耐食効果を付与することができる。
【００４９】
また、本発明に記載の燃料流路は、コバルト合金はＣを含有しており、Ｃ／Ｃｒ比率が０．１３２以上０．１４５以下である。このような構成にすることによって、燃料流路に対してより耐食効果を付与することができる。
【００５０】
また、本発明に記載の燃料流路は、コバルト酸化物中にはＣｒ２Ｏ３が含有され、Ｃｒ２Ｏ３は３０ｍａｓｓ％以上である。このような構成にすることによって、より耐食性を有する皮膜とすることが可能となる。
【００５１】
このように本発明の自動車用燃料流路において、従来生じていたキャビテーションエロージョンや腐食作用による流路材料表面に生ずる減肉やもれ（リーク）をなくすことができる。特にアルコール燃料のような腐食性流体に対して有効であり、高圧燃料ポンプヤインジェクタに広く適用することができる。
【００５２】
以上、本発明の実施形態について詳述したが、本発明は、前記の実施形態に限定されるものではなく、特許請求の範囲に記載された本発明の精神を逸脱しない範囲で、種々の設計変更を行うことができるものである。例えば、前記した実施の形態は本発明を分かりやすく説明するために詳細に説明したものであり、必ずしも説明した全ての構成を備えるものに限定されるものではない。また、ある実施形態の構成の一部を他の実施形態の構成に置き換えることが可能であり、また、ある実施形態の構成に他の実施形態の構成を加えることも可能である。さらに、各実施形態の構成の一部について、他の構成の追加・削除・置換をすることが可能である。
【符号の説明】
【００５３】
１…シート本体、３…シート端部、４…バルブ端部、５…バルブ本体、８…吐出弁機構、８ａ…シート部材、８ｂ…吐出弁、８ｃ…吐出弁ばね、９…圧力脈動低減機構、１０ｂ…吸入通路、１０ｃ…吸入通路、１１…加圧室、１２…燃料吐出口、３０…電磁吸入弁機構、３０ａ…吸入ポート、３０ｂ…電磁コイル、３０ｃ…電磁プランジャ、３１…吸入弁、３２…吸入口、３３…ばね、２１０…リリーフ通路、２１１…リリーフ流路、Ｂ２００…リリーフ弁機構、Ｂ２０１…リリーフ弁シート、Ｂ２０２…リリーフ弁、２１５…リリーフ戻り通路
【図１】
2018100650.tif 000007
【図２】
2018100650.tif 000008
【図３】
2018100650.tif 000009
【図４】
2018100650.tif 000010